ИСПОЛЬЗОВАНИЕ ФОСФОРНОЙ КИСЛОТЫ ДЛЯ СНИЖЕНИЯ КОЛИЧЕСТВА СВОБОДНОГО ДИСПЕРГИРУЮЩЕГО АГЕНТА В СПОСОБЕ КОНЦЕНТРИРОВАНИЯ КАРБОНАТА КАЛЬЦИЯ В ВОДЕ

1. Использование фосфорной кислоты в способе концентрирования водной дисперсии или суспензии карбоната кальция в присутствии по меньшей мере одного акрилового диспергирующего агента в качестве агента, делающего возможным снижение количества свободного диспергирующего агента.
2. Использование по п.1, отличающееся тем, что используют от 0,05% до 1% и предпочтительно от 0,1 до 0,6% сухой массы фосфорной кислоты относительно сухой массы карбоната кальция.
3. Использование по одному из пп.1 или 2, отличающееся тем, что используют от 0,05% до 1% и предпочтительно от 0,1 до 0,6% сухой массы акрилового диспергирующего агента относительно сухой массы карбоната кальция.
4. Использование по п.2, отличающееся тем, что акриловый диспергирующий агент и фосфорную кислоту добавляют в водную дисперсию или суспензию карбоната кальция до и/или во время стадии концентрирования.
5. Использование по п.2, отличающееся тем, что фосфорную кислоту добавляют в водную дисперсию или суспензию карбоната кальция до акрилового диспергирующего агента и/или одновременно с ним.
6. Использование по п.2, отличающееся тем, что акриловый диспергирующий агент состоит из по меньшей мере одного гомополимера (мет)акриловой кислоты и/или по меньшей мере одного сополимера (мет)акриловой кислоты с другим мономером.
7. Использование по п.2, отличающееся тем, что карбонат кальция выбирают из природных или синтетических карбонатов кальция и их смесей, предпочтительно, что он является природным карбонатом кальция, и наиболее предпочтительно, что он является природным карбонатом кальция, выбранным из мрамора, мела, известняка, кальцита и их смесей.
8. Использование по п.2, отличающееся тем, что начальное содержание карбоната кальция в водной дисперсии или суспензии по сухой массе не превышает 50% от ее общей массы, и тем, что конечное содержание карбоната кальция в ней по сухой массе равно или превышает 60%, предпочтительно 70%, и наиболее предпочтительно 72% от ее общей массы.
9. Использование по п.2, отличающееся тем, что оно имеет место в рамках способа концентрирования водной суспензии карбоната кальция, предварительно полученного измельчением без агента для измельчения, и имеющей начальное содержание карбоната кальция по сухой массе не выше чем 30% от ее общей массы.
10. Использование по п.2, отличающееся тем, что оно имеет место в рамках способа концентрирования водной суспензии карбоната кальция, предварительно полученного измельчением в присутствии агента для измельчения, и имеющей начальное содержание карбоната кальция по сухой массе не выше чем 50% от ее общей массы и не ниже чем 30% от ее общей массы.
11. Использование по п.2, отличающееся тем, что концентрирование водной дисперсии или суспензии карбоната кальция проводят механическим и/или термическим способом.
12. Водная дисперсия или суспензия карбоната кальция, содержащая по меньшей мере акриловый диспергирующий агент, агент для снижения количества свободного диспергирующего агента, состоящий из фосфорной кислоты, и отличающаяся тем, что имеет концентрацию свободного диспергирующего агента, измеренную методом ТОС, меньше 40%, предпочтительно 30%, и наиболее предпочтительно 12%.
13. Водная дисперсия или суспензия карбоната кальция по п.12, отличающаяся тем, что содержит от 0,05 до 1%, предпочтительно от 0,1 до 0,6% по сухой массе акрилового диспергирующего агента в сравнении с сухой массой карбоната кальция.
14. Водная дисперсия или суспензия карбоната кальция по одному из пп.12 или 13, отличающаяся тем, что содержит от 0,05 до 1%, предпочтительно от 0,1 до 0,6% по сухой массе фосфорной кислоты относительно сухой массы карбоната кальция.
15. Водная дисперсия или суспензия карбоната кальция по п.13, отличающаяся тем, что акриловый диспергирующий агент состоит из по меньшей мере одного гомополимера (мет)акриловой кислоты и/или по меньшей мере одного сополимера (мет)акриловой кислоты с другим мономером.
16. Водная дисперсия или суспензия карбоната кальция по п.13, отличающаяся тем, что карбонат кальция выбирают из природных или синтетических карбонатов кальция и их смесей, предпочтительно, что он является природным карбонатом кальция, и наиболее предпочтительно, что он является природным карбонатом кальция, выбранным из мрамора, мела, известняка, кальцита и их смесей.
17. Водная дисперсия или суспензия карбоната кальция по п.13, отличающаяся тем, что содержание в ней карбоната кальция по сухой массе равняется или превышает 60%, предпочтительно 70%, и наиболее предпочтительно 72% от ее общей массы.